(57)【要約】【課題】工程数をあまり増加させることなく、エッチング箇所の変更がより簡便に行えるようにする。【解決手段】酵母菌が通過できない半透膜からなる容器２０１に、酵母菌が含まれてショ糖が溶解した水溶液２０２を収容し、水の膜２０５で覆われている金属部材２０４の表面の所望とするマスク領域２１１に、容器２０１を近接させる。容器２０１が水の膜２０５を介して金属部材２０４の表面に近接している領域では、水の膜２０５に溶解する亜鉛イオンは、容器２０１の半透膜を介して水溶液２０２に侵入し、酵母菌が存在しているために還元される。【選択図】  図２
2014051719.tif 000002
【特許請求の範囲】
【請求項１】
酵母菌が通過できない半透膜からなる容器に酵母菌が含まれてショ糖が溶解した水溶液を収容する工程と、
亜鉛を含んだ金属材料から構成された金属部材の表面に水の膜を接触させた状態で、前記金属部材の表面のマスク領域に前記水の膜を介して前記容器を近接させて前記マスク領域以外のエッチング領域を選択的にエッチングする工程と
を少なくとも備えることを特徴とするエッチング方法。
【請求項２】
請求項１記載のエッチング方法において、
前記酵母菌は、ＭＴ８−１およびＢＹ４７４１の少なくとも１種類であることを特徴とするエッチング方法。
【発明の詳細な説明】
【技術分野】
【０００１】
本発明は、亜鉛鋼板など亜鉛を含んだ金属材料からなる金属構造体の表面をエッチングするエッチング方法に関する。
【背景技術】
【０００２】
印刷用の版の作製や彫刻などの目的で、亜鉛板の表面を選択的にエッチングする技術がある。このような金属構造体の選択的なエッチングでは、一般に、エッチングしない部分にマスクを施し、マスクを形成した箇所としていない箇所とで、エッチングの選択性を実現している。例えば、非エッチング領域をテープでマスキングした金属構造体を、酸などのエッチング液に浸漬し、所定の時間処理する。次いで、金属構造体をエッチング液より取り出し、リンス処理などによりエッチングを停止し、この後、マスクとして用いたテープを取り除く。
【先行技術文献】
【非特許文献】
【０００３】
【非特許文献１】植田  充美  他、「微生物反応による金属構造物保守の可能性」、電子情報通信学会総合大会  基礎・環境講演論文集、Ａ−９−３、１８４ページ、２０１２年。
【発明の概要】
【発明が解決しようとする課題】
【０００４】
しかしながら、上述した方法では、エッチング処理を開始した後、エッチング領域の一部領域のエッチングを取りやめたい場合、全てのエッチング処理を一度停止した後、マスクを施す処理をやり直し、再度、上述同様の工程でエッチング処理をすることになる。このように、従来の技術では、エッチング箇所の変更が途中で行われる場合などに、工程数が増加し、手間がかかるという問題があった。
【０００５】
本発明は、以上のような問題点を解消するためになされたものであり、工程数をあまり増加させることなく、エッチング箇所の変更がより簡便に行えるようにすることを目的とする。
【課題を解決するための手段】
【０００６】
本発明に係るエッチング方法は、酵母菌が通過できない半透膜からなる容器に酵母菌が含まれてショ糖が溶解した水溶液を収容する工程と、亜鉛を含んだ金属材料から構成された金属部材の表面に水の膜を接触させた状態で、金属部材の表面のマスク領域に水の膜を介して容器を近接させてマスク領域以外のエッチング領域を選択的にエッチングする工程とを備える。なお、酵母菌は、ＭＴ８−１およびＢＹ４７４１の少なくとも１種類であればよい。
【発明の効果】
【０００７】
以上説明したことにより、本発明によれば、工程数をあまり増加させることなく、エッチング箇所の変更がより簡便に行えるようになるという優れた効果が得られる。
【図面の簡単な説明】
【０００８】
【図１】図１は、本発明の実施の形態におけるエッチング方法を説明するためのフローチャートである。
【図２】図２は、本発明の実施の形態におけるエッチング方法を実施するエッチングシステムの構成を示す断面図である。
【発明を実施するための形態】
【０００９】
以下、本発明の実施の形態について図を参照して説明する。図１は、本発明の実施の形態におけるエッチング方法を説明するためのフローチャートである。このエッチング方法は、まず、第１工程Ｓ１０１で、ショ糖が溶解した水溶液に酵母菌を加え、この水溶液を半透膜からなる容器に収容する。容器を構成する半透膜は、酵母菌が通過できないものとする。容器は、半透膜の袋であればよい。なお、半透膜は、水分子，金属イオンなどは透過する。例えば、半透膜は、ポリプロピレンフィルムから構成すればよい。
【００１０】
なお、酵母菌は、ＭＴ８−１（Saccharomyces cerevisiae MT8-1）およびＢＹ４７４１の少なくとも１種類であればよい。このような酵母菌は、自然界で自己増殖している。酵母菌ＭＴ８−１は、米国基準菌株保存機関（American Type Culture Collection：ＡＴＴＣ）で入手可能な株であり、ＢＹ４７４１は、Euroscarf（EUROpean Saccharomyces Cerevisiae ARchive for Functional Analysis）で入手可能な株である。
【００１１】
次に、処理対象となる亜鉛を含んだ金属材料から構成された金属部材を用意し、第２工程Ｓ１０２で、上記金属部材の表面に水の膜を接触させた状態で、金属部材の表面のマスク領域に水の膜を介して容器を近接させて配置する。マスク領域では、水の膜が、容器および金属部材の両方に接触している状態となる。この状態を所定時間継続することで、マスク領域以外のエッチング領域を選択的にエッチングする。
【００１２】
例えば、図２に示すように、エッチングシステムを構成すればよい。酵母菌が通過できない半透膜からなる容器２０１に、酵母菌が含まれてショ糖が溶解した水溶液２０２を収容する。容器２０１は、例えば、支持部２０３により支持されている。また、処理対象の金属部材２０４の表面が、水の膜２０５で覆われている状態とする。金属部材２０４は、亜鉛を含んだ金属材料から構成されており、例えば、亜鉛板である。このように、水の膜２０５で覆われている金属部材２０４の表面の所望とするマスク領域２１１に、水の膜２０５を介して容器２０１を近接させる。
【００１３】
容器２０１が水の膜２０５を介して金属部材２０４の表面に近接している領域では、水の膜２０５に溶解する亜鉛イオンが、容器２０１の半透膜を介して水溶液２０２に侵入して拡散する。ここで、水溶液２０２の中には、酵母菌が存在しているため、亜鉛のイオンが還元されるようになる（非特許文献１参照）。水溶液２０２は、ショ糖が溶解しており、酵母菌の培地として機能し、水溶液２０２の中では、酵母菌は生命活動が維持された状態である。この結果、容器２０１が近接しているマスク領域２１１では、亜鉛イオンが還元されるので金属部材２０４の表面における腐食が抑制され、エッチングが抑制されるようになる。一方、容器２０１が近接していないエッチング領域２１２では、水の膜２０５に亜鉛が溶解してエッチングが進行する。
【００１４】
以上に説明したように、本発明によれば、酵母菌が通過できない半透膜からなり酵母菌が含まれてショ糖が溶解した水溶液を収容した容器を、亜鉛を含んだ金属材料から構成された金属部材の表面のマスク領域に近接するようにしたので、近接箇所においては、水による腐食（エッチング）が抑制できるようになる。このため、容器を近接させる箇所を変更すれば、直ちに、変更した領域のエッチングが抑制できるようになる。このように、本発明によれば、上記容器の近接箇所を移動するだけでよく、工程数をあまり増加させることなく、エッチング箇所の変更がより簡便に行えるようになる。
【００１５】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００１６】
２０１…容器、２０２…水溶液、２０３…支持部、２０４…金属部材、２１１…マスク領域、２１２…エッチング領域。
【図１】
2014051719.tif 000003
【図２】
2014051719.tif 000004